"1種の基油又は1種の基油混合物からの混合物からなる潤滑グリース組成物であって、増粘剤成分として尿素を含有し、さらに1種もしくは複数種のイオン性液体並びに他の添加剤及び固体潤滑剤を含有し、イオン性液体の全量が1未満である、前記潤滑グリース組成物。増粘剤成分が、ジイソシアネート、好ましくは2,4-ジイソシアナトトルエン、2,6-ジイソシアナトトルエン、4,4′-ジイソシアナトジフェニルメタン、2,4′-ジイソシアナトジフェニルメタン、4,4′-ジイソシアナトジフェニル、4,4′-ジイソシアナト-3,3′-ジメチルジフェニル、4,4′-ジイソシアナト-3,3′-ジメチルフェニルメタンこれらは単独で又は組み合わせて使用できると、一般式H2NxR[式中、xは1もしくは2であり、かつRは、6~22個の炭素原子を有するアリール基、アルキル基もしくはアルキレン基である]のアミンもしくはジアミンこれらは単独で又は組み合わせて存在するとからの反応生成物からなる群から選択され、付加的に他の増粘剤成分として、金属セッケン、金属錯体セッケン、ベントナイト、シリケート粉末、ポリテトラフルオロエチレンPTFE、ポリアミド、ポリイミドが含まれている、請求項1に記載の潤滑グリース組成物。前記1種の基油又は1種の基油混合物が、工業用潤滑剤に慣用の粘度を有する油並びに鉱油、合成油及び天然油からなる群から選択され、その際、前記合成油は、単独成分としてもしくは任意の混合物で存在して、芳香族のもしくは脂肪族のジカルボン酸、トリカルボン酸もしくはテトラカルボン酸と、1種のもしくは混合物として存在するC7~C22-アルコールとのエステルから、ポリフェニルエーテルもしくはアルキル化ジフェニルエーテルから、トリメチロールプロパン、ペンタエリトリットもしくはジペンタエリトリットと、脂肪族のC7~C22-カルボン酸とのエステルから、C7~C22-アルコールとのC18-二量体酸エステルから、錯体エステルから選択されるか、又はポリ-α-オレフィン、アルキル化ナフタリン、アルキル化ベンゼン、ポリグリコール、シリコーン油、ペルフルオロポリエーテルから選択され、その際、前記基油は、必ずしも混合可能である必要はなく、そのためグリースは、1つより多くの液相を含んでいてよく、前記鉱油は、パラフィン系の、ナフテン系の、芳香族系の水素化分解油;ガスツーリキッドGTL液体、コールツーリキッドCTL液体及びバイオマスツーリキッドBTL液体から選択され、前記天然油は、水素化により加工された動物/植物由来のトリグリセリドであり、前記トリグリセリドは、高いオレイン酸含分を有するトリグリセリド油から選択され、高いオレイン酸含分を有する植物油は、サフラワー油、トウモロコシ油、ナタネ油、ヒマワリ油、ダイズ油、アマニ油、ラッカセイ油、ブラッダーポッド油、メドウフォーム油及びヤシ油から選択される、請求項1に記載の潤滑グリース組成物。イオン性液体又は複数種のイオン性液体からの混合物は、イオン性液体のカチオンが、第四級アンモニウムカチオン、ホスホニウムカチオン、イミダゾリウムカチオン、ピリジニウムカチオン、ピラゾリウムカチオン、オキサゾリウムカチオン、ピロリジニウムカチオン、ピペリジニウムカチオン、トリアルキルスルホニウムカチオン、チアゾリウムカチオン、グアニジウムカチオン、モルホリニウムカチオン又はトリアゾリウムカチオンであり、かつイオン性液体のアニオンが、[PF6]、[PC2F53F3]、[BF4]、[CF3CO2]、[CF3SO3]並びにそのより高級な同族体、[C4F9-SO3]もしくは[C8F17-SO3]及びより高級なペルフルオロアルキルスルホネート、[CF3SO22N]、[CF3SO2CF3COON]、[R4-SO3]、[R4-O-SO3]、[R4-COO]、Cl、Br、[NO3]、[NCN2]、[HSO4]、PFR6xもしくは[R4R5PO4]からなる群から選択されるアニオンであるイオン性液体であって、前記基R4及びR5が、互いに独立して、水素;直鎖状もしくは分枝鎖状の、飽和もしくは不飽和の、脂肪族もしくは脂環式の、1~20個の炭素原子を有するアルキル基;ヘテロアリール基、ヘテロアリール-C1~C6-アルキル基であって、ヘテロアリール基中に3~8個の炭素原子を有し、かつN、O及びSからの少なくとも1つのヘテロ原子を有し、それがC1~C6-アルキル基及び/又はハロゲン原子から選択される少なくとも1つの基で置換されていてよい基;アリール基、アリール-C1~C6-アルキル基であって、アリール基中に5~12個の炭素原子を有し、それが少なくとも1つのC1~C6-アルキル基で置換されていてよい基から選択され、R6が、ペルフルオロエチル又はより高級なペルフルオロアルキル基であってよく、xが、1~4である前記イオン性液体から選択される、請求項1に記載の潤滑グリース組成物。イオン性液体のアニオンが、ホスフェート、スルフェート及びスルホネートから選択され、その際、スルホネートは、フッ素化されていないか、部分フッ素化されているか、又は完全にフッ素化されていてよい、請求項4に記載の潤滑グリース組成物。請求項1から5までのいずれか1項に記載の潤滑グリース組成物を、ころ軸受において、玉軸受において、特に直径100mm以上の玉軸受において、転がり軸受において、特に再注油せねばならない転がり軸受において用いる使用。本発明の課題は、尿素含有潤滑グリースの観察される固化を抑えるか又は少なくとも低下させる潤滑グリース組成物を提供し、これをもって挙げられた用途での性能を保証することである。驚くべきことに、目下、少量のイオン性液体が、高温でのその固化作用を抑え、かつ遅延させられることが判明した。その根拠は、極性の強い物質に対するイオン性液体の溶解特性と思われ、それが増粘剤分子の話題に出た高められた配向に影響を及ぼしうる。イオン性液体の低い蒸発傾向は、十分に長い作用時間を保証しうる。少量の配量に基づき、イオン性液体の、例えば材料相容性に対する影響はよりわずかになり、また潤滑剤のための費用には比較的控えめに影響される。基油混合物は、合成油、鉱油及び/又は天然油であってよい。これらの油は、個別に又は組み合わせて、用途に依存して使用することができる。合成油は、単独成分として又は任意の混合物において、脂肪族もしくは芳香族のジカルボン酸、トリカルボン酸もしくはテトラカルボン酸と、1種のもしくは混合物として存在するC7~C22-アルコールとのエステルから、ポリフェニルエーテルもしくはアルキル化ジフェニルエーテルから、トリメチロールプロパン、ペンタエリトリットもしくはジペンタエリトリットと、脂肪族のC7~C22-カルボン酸とのエステルから、C7~C22-アルコールとのC18-二量体酸エステルから、錯体エステルから選択される。更に、合成油は、ポリ-α-オレフィン、アルキル化ナフタリン、アルキル化ベンゼン、ポリグリコール、シリコーン油、ペルフルオロポリエーテルから選択され、その際、前記基油は、必ずしも混合可能である必要はなく、そのためグリースは、1つより多くの液相を含んでいてよい。鉱油は、パラフィン系の、ナフテン系の、芳香族系の水素化分解油;ガスツーリキッドGastoLiquidGTL液体から選択できる。GTLは、ガスツーリキッド法のことであり、天然ガスからの燃料の製造方法を説明している。天然ガスは、水蒸気改質により合成ガスへと変換され、これは次いでフィッシャートロプシュ合成により触媒を用いて燃料へと変換される。触媒とプロセス条件は、燃料の種類を制御し、従ってそれはガソリン、灯油、ディーゼル又はオイルが製造されるかどうかを制御する。同様に、コールツーリキッドCoal-to-Liquid法CTLによれば石炭が原料として使用でき、バイオマスツーリキッドBiomass-to-LiquidBTL法ではバイオマスが原料として使用できる。天然油としては、例えば水素化などの公知法により加工veredelnされた動物/植物由来のトリグリセリドが使用できる。特に好ましいトリグリセリド油は、高いオレイン酸含分を有するトリグリセリド油である。高いオレイン酸含分を有する典型的にここで使用される植物油は、サフラワー油、トウモロコシ油、ナタネ油、ヒマワリ油、ダイズ油、アマニ油、ラッカセイ油、ブラッダーポッドLesquerella油、メドウフォーム油及びヤシ油である。イオン性液体のための好適なカチオンとしては、第四級アンモニウムカチオン、ホスホニウムカチオン、イミダゾリウムカチオン、ピリジニウムカチオン、ピラゾリウムカチオン、オキサゾリウムカチオン、ピロリジニウムカチオン、ピペリジニウムPiperidininiumカチオン、チアゾリウムカチオン、グアニジウムGuanidiniumカチオン、モルホリニウムカチオン、トリアルキルスルホニウムカチオン又はトリアゾリウムカチオンが示され、それらは、[PF6]、[PC2F53F3]、[BF4]、[CF3CO2]、[CF3SO3]並びにそのより高級な同族体、[C4F9-SO3]もしくは[C8F17-SO3]及びより高級なペルフルオロアルキルスルホネート、[CF3SO22N]、[CF3SO2CF3COON]、[R4-SO3]、[R4-O-SO3]、[R4-COO]、Cl、Br、[NO3]、[NCN2]、[HSO4]、PFR6xもしくは[R4R5PO4]からなる群から選択されるアニオンと組み合わせることができ、前記基R4及びR5は、互いに独立して、水素;直鎖状もしくは分枝鎖状の、飽和もしくは不飽和の、脂肪族もしくは脂環式の、1~20個の炭素原子を有するアルキル基;ヘテロアリール基、ヘテロアリール-C1~C6-アルキル基であって、ヘテロアリール基中に3~8個の炭素原子を有し、かつN、O及びSから選択される少なくとも1つのヘテロ原子を有し、それがC1~C6-アルキル基及び/又はハロゲン原子からの少なくとも1つの基で置換されていてよい基;アリール基、アリール-C1~C6-アルキル基であって、アリール基中に5~12個の炭素原子を有し、それが少なくとも1つのC1~C6-アルキル基で置換されていてよい基から選択され;R6は、ペルフルオロエチル又はより高級なペルフルオロアルキル基であってよく、xは1~4であり、一般にxは3である。しかし、他の組合せも可能である。増粘剤は、ジイソシアネート、好ましくは2,4-ジイソシアナトトルエン、2,6-ジイソシアナトトルエン、4,4′-ジイソシアナトジフェニルメタン、2,4′-ジイソシアナトジフェニルメタン、4,4′-ジイソシアナトジフェニル、4,4′-ジイソシアナト-3,3′-ジメチルジフェニル、4,4′-ジイソシアナト-3,3′-ジメチルフェニルメタンこれらは単独で又は組み合わせて使用できると、一般式H2NxR[式中、xは1もしくは2であり、かつRは、2~22個の炭素原子を有するアリール基、アルキル基もしくはアルキレン基である]のアミン/ジアミンこれらは単独で又は組み合わせて存在するとからの反応生成物であり、その際、金属セッケン、金属錯体セッケン、ベントナイト、シリケート粉末、ポリテトラフルオロエチレンPTFE、ポリアミド、ポリイミドから選択される付加的な増粘剤が存在してよい。更に、本発明による潤滑グリース組成物は、腐蝕に対する通常の添加剤、酸化に対する通常の添加剤及び金属の影響に対する保護のための添加剤であって、キレート化合物、ラジカル捕捉剤、紫外線安定剤、反応層形成剤として存在する添加剤並びに無機のもしくは有機の固体潤滑剤、例えばポリイミド、ポリテトラフルオロエチレンPTFE、グラファイト、金属酸化物、窒化ホウ素、二硫化モリブデン及びホスフェートなどの固体潤滑剤を含有する。特に、リン含有化合物及び硫黄化合物の形の添加剤、例えばジアルキルジチオリン酸亜鉛、ホウ酸エステルが摩耗防止添加剤/極圧添加剤として使用され、芳香族アミノ、フェノール、硫黄化合物が酸化防止剤として使用され、金属塩、エステル、窒素含有化合物、複素環式化合物が腐食防止剤として使用され、グリセリンモノエステルもしくはグリセリンジエステルが摩擦保護剤として使用され、並びにポリイソブチレン、ポリメタクリレートが粘度向上剤として使用される。本発明による潤滑グリース組成物は、39~96.9の基油混合物、1質量未満のイオン性液体、3~50質量の増粘剤、0.1~10質量の添加剤を含有する。この潤滑グリース組成物では、40°Cで測定して、基油の粘度は、1.98~1650mm2/sの範囲であり、イオン性液体の粘度は、1.98~1650mm2/sの範囲である。本発明による潤滑グリース組成物は、ジ尿素及び/又はポリ尿素で増粘された基油をイオン性液体と混合し、引き続き、例えば高圧ホモジナイザ及び/又は三本ロール機Dreiwalzenstuhlによって均質化することによるか、又は基油とイオン性液体とを混合し、この混合物中でポリ尿素化合物もしくはジ尿素化合物の合成によってインサイチューで増粘し、引き続き高圧ホモジナイザ及び/又は三本ロール機によって均質化することによって得られる。混合増粘剤を用いたグリース、例えば尿素増粘剤の他にカルシウムセッケンを用いたグリースの場合に、原則的に同様に行うことができるが、イオン性液体の後からの添加が好ましい。それというのも、水性アルカリ液は、多くの通常のカチオンと反応しうるからである。以下に挙げる種々の潤滑剤組成物については、合成エステル、芳香族ジイソシアネート及び脂肪族アミンからなる転がり軸受用グリースを基油として使用した。アルコール切片AlkoholschnittC9~C11を有するトリメリト酸エステルを合成エステルとして使用し、MDIをイソシアネートとして使用し、かつオクチルアミン/オレイルアミンをモノアミンとして使用した。イオン性液体を、既に全ての他の成分、例えば油、増粘剤及び添加剤を含有している均質化されていないグリースに混加し、三本ロール機によって均質化した。イオン性液体としては、1-エチル-3-メチル-イミダゾリウムエチルスルフェートEMIMethylsulfat、商品名Ecoeng212及びN-エチル-3-メチルピリジニウムノナフルオロブタンスルホネートEMPYnonaflatを濃度0.3、0.6及び0.9で使用した。該グリースは、2~3号の範囲のNLGIの混和ちょう度を示している。ちょう度、滴点及び油分離Oelabscheidungなどの、とりわけイオン性液体が構造を破壊せず機能的な潤滑グリースが存在することを示すデータの他に、熱負荷に際しての尿素グリースの固化の遮断を示すべく2つの調査を行った。DIN58397-T1に基づく150°Cでの蒸発損失測定のために、各グリースについて2つの小皿を満たし、同時に熱処理し、表に示される時間後に測定のために乾燥チャンバから取り出した。前記の1つの皿を秤量し、それにより蒸発損失を測定した。別の皿から少量のサンプルを取り出し、レオメーターDIN51810に基づく;25°C、3001/秒の剪断勾配中で剪断粘度を測定した。第二の試験で、160°Cの熱負荷において、いわゆるアルミニウム小皿試験Aluschaelchentestを使用した。このために、まず、まだ負荷していないグリースの剪断粘度を測定する。約50mmの直径と約15mmの高さのアルミニウム小皿において、その小皿の4分の3の高さまで、試験すべきグリースをできる限り均質かつ平坦に塗りつける。引き続き、その皿をぴったりの蓋で閉鎖する。閉じた小皿を、引き続き炉板Ofenblech上に置き、炉内で高められた温度で負荷する。表中に示される時間後に、グリースの剪断粘度を測定する。剪断粘度は、300s1;25°Cで測定する。表表中に示される結果は、イオン性液体の添加によって、ちょう度はほとんど影響を受けず、滴点に対してさほど高くないないし低い影響しか受けず、滴点は明らかに200°C超に留まることを示している。本発明による潤滑グリース組成物のころ軸受での使用については、油分離は部分的に大きく高まるが、油分離は依然として十分に低いままであることを示すことができた。油分離での影響はより長時間にわたって調査したので、グリース構造の潜行性の破壊が起こらないことが確認できた。蒸発への影響は同様に調査され、EMPYnonaflatを使用した場合に蒸発の増加は起こらず、もしくはECOENG212を使用した場合に蒸発の軽い増加が起こることを示すことができた。更に、より明らかに低い剪断粘度が蒸発実験で明らかにされた。密閉型のベアリングgeschlossenerLagerungでは、とりわけECOENG212がより低い剪断粘度をもたらし、例えばそれはアルミニウム小皿試験によって示すことができた。"